(57)【要約】【課題】優れた耐熱性を有し、触媒担体として用いた場合に貴金属の粒成長を十分に抑制し、触媒性能を十分に維持することが可能な複合酸化物粉末の製造方法を提供すること。【解決手段】２種以上の金属酸化物により構成される複合酸化物粉末の製造方法であって、  ２種以上の金属化合物を含有する溶液から、塩基の存在下で複合酸化物前駆体を沈殿せしめる工程と、  前記複合酸化物前駆体を沈殿せしめた溶液を、１０００ｓｅｃ−１以上の剪断速度の下で、８０〜２５０℃の温度で水熱処理した後に焼成することによって、前記複合酸化物粉末を得る工程と、を含むことを特徴とする複合酸化物粉末の製造方法。【選択図】なし【特許請求の範囲】
【請求項１】
２種以上の金属酸化物により構成される複合酸化物粉末の製造方法であって、
２種以上の金属化合物を含有する溶液から、塩基の存在下で複合酸化物前駆体を沈殿せしめる工程と、
前記複合酸化物前駆体を沈殿せしめた溶液を、１０００ｓｅｃ−１以上の剪断速度の下で、８０〜２５０℃の温度で水熱処理した後に焼成することによって、前記複合酸化物粉末を得る工程と、
を含むことを特徴とする複合酸化物粉末の製造方法。
【請求項２】
前記金属酸化物が少なくとも酸化セリウムを含むことを特徴とする請求項１に記載の複合酸化物粉末の製造方法。
【請求項３】
請求項１又は２に記載の複合酸化物粉末の製造方法により得られたものであることを特徴とする複合酸化物粉末。
【請求項４】
請求項３に記載の複合酸化物粉末を含む担体と、該担体に担持された貴金属とを含むことを特徴とする排ガス浄化用触媒。
【発明の詳細な説明】
【技術分野】
【０００１】
本発明は、排ガス浄化用触媒の触媒担体として有用な複合酸化物粉末及びその製造方法に関する。
【背景技術】
【０００２】
従来、自動車のような内燃機関から排出される有害成分を浄化するための排ガス浄化用触媒として様々な触媒が開発されており、このような排ガス浄化用触媒としては、例えば排ガス中の一酸化炭素（ＣＯ）及び炭化水素（ＨＣ）の酸化と窒素酸化物（ＮＯｘ）の還元とを同時に行って浄化する三元触媒が用いられている。そして、このような三元触媒としては、例えばコーディエライト等からなる耐熱性ハニカム基材にアルミナ、ジルコニア、セリア等の金属酸化物からなる担体層（触媒担体）を形成し、その担体層に白金（Ｐｔ）やロジウム（Ｒｈ）といった貴金属を担持させたものが広く知られている。
【０００３】
しかしながら、近年の排ガス規制の強化に伴い、排ガス浄化用触媒に用いられる触媒担体として、より耐熱性が高く、高温耐久試験後においても比表面積が大きいものが要求されていた。
【０００４】
このような課題を解決するために、例えば、特開２００２−２２０２２８号公報（特許文献１）には、セリウム化合物が溶解した水溶液又は水を含む溶液に含まれる酸基と等量以上の塩基を添加することでセリア前駆体の沈殿を析出させ、その後焼成することを特徴とする酸化物粉末の製造方法が開示され、明細書中において、前記前駆体の沈殿は、水又は水を含む溶液を分散媒とした懸濁状態又は系内に水が十分に存在する状態で熟成（水熱処理）されることが記載されている。
【０００５】
しかしながら、特許文献１に記載のような酸化物粉末の製造方法により得られる酸化物粉末においても耐熱性の点で未だ必ずしも十分なものではなく、このような酸化物粉末を触媒担体として用いた排ガス浄化用触媒は、高温耐久試験後の触媒性能の点で未だ必ずしも十分なものではなかった。
【特許文献１】特開２００２−２２０２２８号公報
【発明の開示】
【発明が解決しようとする課題】
【０００６】
本発明は、上記従来技術の有する課題に鑑みてなされたものであり、優れた耐熱性を有し、触媒担体として用いた場合に貴金属の粒成長を十分に抑制し、触媒性能を十分に維持することが可能な複合酸化物粉末、並びにその複合酸化物粉末の製造方法を提供することを目的とする。
【課題を解決するための手段】
【０００７】
本発明者らは、上記目的を達成すべく鋭意研究を重ねた結果、２種以上の金属化合物を含有する溶液から、塩基の存在下で複合酸化物前駆体を沈殿せしめ、その後、水熱処理した後に焼成する複合酸化物粉末の製造方法において、水熱処理を高剪断速度の下で行うことにより驚くべきことに優れた耐熱性を有し、触媒担体として用いた場合に貴金属の粒成長を十分に抑制し、触媒性能を十分に維持することが可能な複合酸化物粉末が得られることを見出し、本発明を完成するに至った。
【０００８】
すなわち、本発明の複合酸化物粉末の製造方法は、２種以上の金属酸化物により構成される複合酸化物粉末の製造方法であって、
２種以上の金属化合物を含有する溶液から、塩基の存在下で複合酸化物前駆体を沈殿せしめる工程と、
前記複合酸化物前駆体を沈殿せしめた溶液を、１０００ｓｅｃ−１以上の剪断速度の下で、８０〜２５０℃の温度で水熱処理した後に焼成することによって、前記複合酸化物粉末を得る工程と、
を含むことを特徴とする方法である。
【０００９】
また、本発明の複合酸化物粉末の製造方法においては、前記金属酸化物が少なくとも酸化セリウムを含むことが好ましい。
【００１０】
本発明の複合酸化物粉末は、前記複合酸化物粉末の製造方法により得られたものであることを特徴とするものである。
【００１１】
本発明の排ガス浄化用触媒は、複合酸化物粉末を含む担体と、前記担体に担持された貴金属とを含むことを特徴とするものである。
【００１２】
なお、本発明の複合酸化物粉末の製造方法によって優れた耐熱性を有し、触媒担体として用いた場合に貴金属の粒成長を十分に抑制し、触媒性能を十分に維持することが可能な複合酸化物粉末が得られる理由は必ずしも定かではないが、本発明者らは以下のように推察する。すなわち、複合酸化物前駆体を沈殿せしめた溶液を水熱処理した場合には、複合酸化物前駆体の溶解や再析出が促進され、その結果、得られる複合酸化物粉末の耐熱性が向上する。また、このような水熱処理を高剪断速度の下で行うと、複合酸化物前駆体の溶解や再析出がむらなく進行し、複合酸化物前駆体の微粒子がより均質に成長するものと本発明者らは推察する。そして、本発明の複合酸化物粉末の製造方法においては、複合酸化物前駆体を沈殿せしめた溶液を、高剪断速度の下で水熱処理した後に焼成することによって、２種以上の金属酸化物により構成される複合酸化物粉末を得る。このように、複合酸化物前駆体の微粒子をより均質に成長させた後に焼成することによって、得られる複合酸化物粉末を構成する２種以上の金属酸化物の固溶が促進され、そのため、得られる複合酸化物粉末の耐熱性がより向上するものと本発明者らは推察する。
【発明の効果】
【００１３】
本発明によれば、優れた耐熱性を有し、触媒担体として用いた場合に貴金属の粒成長を十分に抑制し、触媒性能を十分に維持することが可能な複合酸化物粉末、並びにその複合酸化物粉末の製造方法を提供することが可能となる。
【発明を実施するための最良の形態】
【００１４】
以下、本発明をその好適な実施形態に即して詳細に説明する。
【００１５】
本発明の複合酸化物粉末の製造方法は、２種以上の金属酸化物により構成される複合酸化物粉末の製造方法であって、
２種以上の金属化合物を含有する溶液から、塩基の存在下で複合酸化物前駆体を沈殿せしめる工程と、
前記複合酸化物前駆体を沈殿せしめた溶液を、１０００ｓｅｃ−１以上の剪断速度の下で、８０〜２５０℃の温度で水熱処理した後に焼成することによって、前記複合酸化物粉末を得る工程と、
を含むことを特徴とする方法である。
【００１６】
先ず、２種以上の金属化合物を含有する溶液から、塩基の存在下で複合酸化物前駆体を沈殿せしめる工程について説明する。
【００１７】
本発明にかかる金属化合物は、複合酸化物粉末を構成する２種以上の金属酸化物の原料となるものである。このような金属化合物としては、以下説明する金属酸化物の構成元素である金属の塩が挙げられる。また、このような塩としては、例えば、硝酸塩、酢酸塩、塩化物、硫酸塩、亜硫酸塩、無機錯塩が挙げられる。
【００１８】
本発明にかかる金属酸化物は、酸化ジルコニウム、酸化アルミニウム、酸化チタン、酸化鉄、希土類元素酸化物、アルカリ金属酸化物及びアルカリ土類金属酸化物からなる群から選択される２種以上の金属酸化物である。希土類元素酸化物としては、セリウム、ランタン、ネオジム、イットリウム、プラセオジム等の酸化物が挙げられ、アルカリ金属酸化物としては、リチウム、ナトリウム、カリウム、セシウム等の酸化物が挙げられ、アルカリ土類金属酸化物としては、バリウム、ストロンチウム、カルシウム、マグネシウム等の酸化物が挙げられる。
【００１９】
また、本発明においては、得られる複合酸化物粉末が排ガス浄化用触媒の触媒担体等として有用なものとなるという観点から、このような金属酸化物が少なくとも酸化セリウムを含むことが好ましい。さらに、酸化セリウムと組み合わせて用いる金属酸化物としては特に限定されないが、得られる複合酸化物粉末が排ガス浄化用触媒の触媒担体等として有用なものとなるという観点から、酸化ジルコニウム、酸化イットリウム、酸化ランタン、酸化プラセオジムが好ましく、酸化ジルコニウムがより好ましい。なお、本発明の複合酸化物粉末における金属酸化物の組成比は特に制限されず、前記金属化合物の配合量を調節することによって適宜調整することができる。
【００２０】
本発明においては、前記２種以上の金属化合物を含有する溶液を用いる。このような溶液としては、前記金属化合物を水、アルコール等の溶媒に溶解した溶液が好適に用いられる。また、このような溶液のｐＨは、特に限定されるものではないが、溶液中で金属イオンがより安定に存在するという観点から、溶液のｐＨが１．０〜６．０であることが好ましい。
【００２１】
そして、本発明においては、前記２種以上の金属化合物を含有する溶液から、塩基の存在下で複合酸化物前駆体を沈殿せしめる。具体的には、このような溶液に含まれる酸基と等量以上の塩基を添加することで、複合酸化物前駆体の沈殿せしめることができる。このように等量以上の塩基で中和することにより、複合酸化物前駆体の析出反応が促進される。塩基としては、アンモニア、炭酸アンモニウム、水酸化ナトリウム、水酸化カリウム、炭酸ナトリウム等を用いることができる。これらの中でも、焼成時に揮散するという観点から、アンモニア、炭酸アンモニウムが特に好ましい。なお、これらの塩基は水、アルコール等の溶媒に溶解させて塩基性溶液として用いることが好ましい。また、このような塩基性溶液のｐＨは９以上であることが好ましい。
【００２２】
このように複合酸化物前駆体を沈殿せしめる方法としては、様々な方法があり、例えば、塩基性溶液を瞬時に添加し強撹拌して沈殿を析出させる方法、過酸化水素等を加えることで酸化物前駆体の沈殿し始めるｐＨを調節した後、塩基性溶液で沈殿を析出させる方法、塩基性溶液を添加する際に中和にかかる時間を十分に長く（好ましくは１０分以上）して徐々に沈殿を析出させる方法、塩基性溶液を添加する際にｐＨをモニターしながら段階的に中和する又は所定のｐＨに保つような緩衝溶液を添加しつつ沈殿を析出させる方法が挙げられる。
【００２３】
次に、前記複合酸化物前駆体を沈殿せしめた溶液を、１０００ｓｅｃ−１以上の剪断速度の下で、８０〜２５０℃の温度で水熱処理した（水熱処理工程）後に焼成すること（焼成工程）によって、前記複合酸化物粉末を得る工程について説明する。
【００２４】
本発明にかかる水熱処理工程においては、前記複合酸化物前駆体を沈殿せしめた溶液を、１０００ｓｅｃ−１以上の剪断速度の下で水熱処理する。かかる剪断速度が１０００ｓｅｃ−１未満では、複合酸化物前駆体の溶解や再析出にむらが生じ、得られる複合酸化物粉末の耐熱性が不十分となる。また、得られる複合酸化物粉末の耐熱性を更に向上させるという観点から、かかる剪断速度が５０００ｓｅｃ−１以上であることが好ましく、１００００ｓｅｃ−１以上であることがより好ましい。なお、かかる剪断速度の上限は特に制限されないが、用いる装置上の制約という観点から３００００ｓｅｃ−１以下であることが好ましい。
【００２５】
また、ここで用いる装置は、このような高剪断速度で攪拌できるものであればよく特に制限されないが、ホモジナイザが好適に用いられる。なお、剪断速度は、このような装置におけるロータとステータの速度差、及びロータとステータの間隙から、下記計算式：
（剪断速度）＝（ロータとステータの速度差）／（ロータとステータの間隙）
を用いて算出することができる。
【００２６】
本発明にかかる水熱処理工程における水熱処理温度は、８０〜２５０℃の範囲であることが必要である。溶液温度が８０℃未満では、複合酸化物前駆体の溶解や再析出の促進効果が不十分となり、得られる複合酸化物粉末の耐熱性が不十分となる。他方、溶液温度が２５０℃を超える場合には、１０気圧以上に耐えうる合成装置が必要となり、設備コストが高くなるため、本発明の主な用途である触媒担体の製造方法には適さない。
【００２７】
また、このような水熱処理工程における水熱処理時間は、剪断速度や水熱処理温度に応じて適宜調整することができるが、３０〜１０００分の範囲であることが好ましく、６０〜３００分の範囲であることがより好ましい。水熱処理時間が前記下限未満では、複合酸化物前駆体の溶解や再析出の促進効果が不十分となる傾向にあり、他方、前記上限を超えると、水熱処理による効果が飽和状態となり、生産性が低下することになる傾向にある。
【００２８】
本発明にかかる焼成工程においては、前記水熱処理工程後の溶液を焼成することによって、本発明の複合酸化物粉末を得る。このような焼成工程は、大気中で行えばよく、その温度は３００〜１２００℃の範囲であることが好ましく、５００〜１０００℃の範囲であることがより好ましい。焼成温度が前記下限未満では、実質上、触媒担体としての安定性に欠ける傾向にあり、他方、前記上限を超えると、高温・酸化雰囲気により触媒担体としての性能低下を伴い易くなる傾向にある。また、焼成時間は１〜２０時間の範囲であることが好ましく、３〜１０時間の範囲であることがより好ましい。
【００２９】
以上説明した本発明の複合酸化物粉末の製造方法により、優れた耐熱性を有する本発明の複合酸化物粉末を得ることができる。また、このような本発明の複合酸化物粉末を触媒担体として用いた場合には、貴金属の粒成長を十分に抑制し、触媒性能を十分に維持することが可能となる。
【００３０】
次に、本発明の排ガス浄化用触媒について説明する。すなわち、本発明の排ガス浄化用触媒は、前記本発明の複合酸化物粉末を含む担体と、前記担体に担持された貴金属とを含むことを特徴とするものである。このように、本発明の排ガス浄化用触媒は、前記本発明の複合酸化物粉末を含む担体に貴金属を担持させたものであるため、高温耐久試験後においても貴金属の粒成長が十分に抑制され、優れた触媒性能を発揮することができる。
【００３１】
本発明にかかる貴金属としては、白金（Ｐｔ）、ロジウム（Ｒｈ）、パラジウム（Ｐｄ）、イリジウム（Ｉｒ）、ルテニウム（Ｒｕ）等が挙げられ、三元活性が高いという観点から、Ｐｔ、Ｒｈ、Ｐｄが好ましい。
【００３２】
このような貴金属の担持量としては、前記複合酸化物粉末１００質量部当たり０．０１〜１０質量部であることが好ましく、０．１〜４質量部であることがより好ましい。前記貴金属の担持量が前記下限未満ではＨＣ、ＣＯ及びＮＯｘの浄化率が低下する傾向にあり、他方、前記上限を超えると、貴金属により得られる効果が飽和するとともにコストが増大する傾向にある。
【００３３】
また、本発明の排ガス浄化用触媒を製造する方法は特に制限されず、例えば、前記複合酸化物粉末に前記貴金属のイオンを含有する水溶液（例えば、ジニトロジアンミン白金水溶液、硝酸ロジウム水溶液）を所定量含浸させ、これを蒸発乾固もしくは選択担持により濾過させた後、２５０〜５００℃程度で０．５〜５時間焼成する方法や、上記本発明の排ガス浄化用触媒担体を脱イオン水中に分散させ、これに前記貴金属のイオンを含有する水溶液を所定量添加して十分に撹拌した後、これを蒸発乾固せしめ、その後に２５０〜５００℃程度で０．５〜５時間焼成する方法を採用することができる。
【００３４】
また、本発明の排ガス浄化用触媒の形態も特に制限されず、例えば、定法によりペレット化してペレット触媒としても、本発明の排ガス浄化用触媒を主成分とするスラリーをコーディエライトや金属箔からなるハニカム基材にコートし焼成してモノリス触媒としてもよい。
【実施例】
【００３５】
以下、実施例及び比較例に基づいて本発明をより具体的に説明するが、本発明は以下の実施例に限定されるものではない。
【００３６】
（実施例１）
先ず、硝酸セリウム水溶液（ＣｅＯ２として２８質量%含む）２３３ｇ、オキシ硝酸ジルコニウム水溶液（ＺｒＯ２として１８質量%含む）１５２ｇ、硝酸イットリウム１４ｇ及びノニオン系界面活性剤（ライオン社製、商品名：レオコン）１０ｇを含有する混合水溶液２０００ｇに２５質量％濃度のアンモニア水２００ｇを添加し、室温で１０分間攪拌して共沈殿物を析出させた。次に、攪拌を継続しながらこの溶液を９５℃まで加熱し、プロペラ攪拌の他にホモジナイザを用いて、１００００ｓｅｃ−１の剪断速度の下で１時間の水熱処理を施した。その後、ホモジナイザ攪拌を止め、水熱処理後の溶液を室温まで冷却した。そして、冷却後の溶液から遠心分離機を用いて上澄み液を除去した後に、脱脂炉中にて４００℃で５時間焼成して、複合酸化物粉末を得た。
【００３７】
（実施例２）
水熱処理における剪断速度が５０００ｓｅｃ−１となるようにした以外は実施例１と同様にして複合酸化物粉末を得た。
【００３８】
（実施例３）
水熱処理における溶液温度を１２０℃とした以外は実施例１と同様にして複合酸化物粉末を得た。
【００３９】
（実施例４）
水熱処理における溶液温度を１２０℃とし、剪断速度が５０００ｓｅｃ−１となるようにした以外は実施例１と同様にして複合酸化物粉末を得た。
【００４０】
（比較例１）
水熱処理においてプロペラによりゆるやかに攪拌（剪断速度：１０ｓｅｃ−１以下）するようにした以外は実施例１と同様にして比較用の複合酸化物粉末を得た。
【００４１】
（比較例２）
共沈殿物を析出させた溶液を加熱せずに１００００ｓｅｃ−１の剪断速度の下で１時間攪拌した以外は実施例１と同様にして比較用の複合酸化物粉末を得た。
【００４２】
（比較例３）
水熱処理における剪断速度が５００ｓｅｃ−１となるようにした以外は実施例１と同様にして複合酸化物粉末を得た。
【００４３】
＜耐熱性及び触媒性能の評価＞
（i）複合酸化物粉末の耐熱性の評価
先ず、実施例１〜４及び比較例１〜３で得られた複合酸化物粉末にそれぞれ大気中にて１０００℃の温度条件で５時間熱処理して高温耐久試験を行った。そして、高温耐久試験後の複合酸化物粉末における比表面積及び平均一次粒子径を測定して、複合酸化物粉末の耐熱性を評価した。すなわち、比表面積を吸着等温線からＢＥＴ等温吸着式を用いてＢＥＴ比表面積として算出した。また、平均一次粒子径をＸ線回折（ＸＲＤ）により測定した。
【００４４】
（ii）排ガス浄化用触媒の触媒性能の評価
先ず、実施例１〜４及び比較例１〜３で得られた複合酸化物粉末をそれぞれジニトロジアミン白金の硝酸水溶液（白金濃度：４質量％）に浸漬し、濾過及び洗浄した後に、１１０℃の温度条件で乾燥し、更に大気中にて５００℃の温度条件で３時間焼成して、前記複合酸化物粉末にＰｔが担持された排ガス浄化用触媒を得た。そして、このようにして得られた粉末状の排ガス浄化用触媒を、冷間等方圧加圧法（ＣＩＰ法）を採用して１ｔ／ｃｍ２の圧力で圧粉成形した後、０．５〜１ｍｍの大きさに粉砕し、ペレット状の触媒とした。なお、得られた排ガス浄化用触媒におけるＰｔの担持量は１質量％であった。
【００４５】
次に、得られたペレット状の触媒をそれぞれ用いて高温耐久試験を行った。すなわち、反応容器に触媒を仕込み、反応容器中に触媒３ｇあたりの流量が５００ｃｃ／分となるようにして、ＣＯ（５％）、ＣＯ２（１０％）、Ｎ２（バランス）からなるリッチガスとＯ２（５％）、ＣＯ２（１０％）、Ｎ２（バランス）からなるリーンガスとを５分おきに交互に流入させて１０００℃の温度条件で５時間処理することによって複合酸化物粉末（触媒担体）上の貴金属を粒成長させた。
【００４６】
次いで、高温耐久試験後の触媒の触媒性能を以下の方法によって評価した。すなわち、先ず、前処理として高温耐久試験後の触媒に、表１に示す定常ガスに表１に示すリッチ変動ガス及びリーン変動ガスを１秒おきに交互に導入した変動雰囲気の前処理ガスを、５００℃の温度条件で１５分間流通させた。次に、前処理後の触媒に、表１に示す定常ガスに表１に示すリッチ変動ガス及びリーン変動ガスを１秒おきに交互に導入した変動雰囲気の混合ガスを触媒１ｇあたり７０００ｃｃ／分の流量で、入りガス温度を１００℃から５００℃まで昇温させながら（昇温速度１２℃／分）流通させた。そして、触媒を流通した生成ガスに含まれる全炭化水素濃度（ＴＨＣ濃度）を測定し、５００℃におけるＴＨＣ浄化率（％）〔（生成ガス中の全炭化水素）／（混合ガス中の全炭化水素）〕が５０％となる温度、すなわちＴＨＣ５０％浄化温度を測定した。
【００４７】
【表１】
2008150231.tif 000002
【００４８】
（iii）評価結果
実施例１〜４及び比較例１〜３で得られた複合酸化物粉末における、高温耐久試験後の比表面積及び平均一次粒子径の測定値を表２に示す。また、実施例１〜４及び比較例１〜３で得られた複合酸化物粉末を用いた排ガス浄化用触媒における高温耐久試験後のＴＨＣ５０％浄化温度を表２に示す。さらに、実施例１〜４及び比較例１〜３における水熱処理条件を表２に示す。
【００４９】
【表２】
2008150231.tif 000003
【００５０】
表２に示した結果から明らかなように、本発明の複合酸化物粉末（実施例１〜４）においては、高温耐久試験後における比表面積が大きく、また一次粒子径が小さかった。したがって、本発明の複合酸化物粉末の製造方法によれば、優れた耐熱性を有する複合酸化物粉末が得られることが確認された。また、本発明の複合酸化物粉末（実施例１〜４）を触媒担体として用いた排ガス浄化用触媒においては、高温耐久試験後におけるＴＨＣ５０％浄化温度が低かった。したがって、本発明の複合酸化物粉末の製造方法によれば、触媒担体として用いた場合に貴金属の粒成長を十分に抑制し、触媒性能を十分に維持することが可能な複合酸化物粉末が得られることが確認された。
【産業上の利用可能性】
【００５１】
以上説明したように、本発明によれば、優れた耐熱性を有し、触媒担体として用いた場合に貴金属の粒成長を十分に抑制し、触媒性能を十分に維持することが可能な複合酸化物粉末、並びにその複合酸化物粉末の製造方法を提供することが可能となる。